(57)【要約】  【課題】  本発明は、酸化重合型塗料の下塗り層を有する場合に用いられる上塗り用の水性常乾型塗料を提供する。  【解決手段】  本発明は、下塗りに酸化重合型塗料を塗装し、上塗りに水性常乾型塗料を塗装する塗装方法に使用する上塗り用水性常乾型塗料組成物であって、該上塗り用水性常乾型塗料が酸化重合型を除く塗膜形成性樹脂および金属ドライヤーを含有し、該金属ドライヤーが樹脂固形分に対して０．０１〜３．０質量％の金属量で配合されることを特徴とする上塗り用水性常乾型塗料組成物を提供する。【選択図】なし【特許請求の範囲】
【請求項１】
下塗りに酸化重合型塗料を塗装し、上塗りに水性常乾型塗料を塗装する塗装方法に使用する上塗り用水性常乾型塗料組成物であって、該上塗り用水性常乾型塗料が酸化重合型を除く塗膜形成性樹脂および金属ドライヤーを含有し、該金属ドライヤーが樹脂固形分に対して０．０１〜３．０質量％の金属量で配合されることを特徴とする上塗り用水性常乾型塗料組成物。
【請求項２】
前記金属ドライヤーの金属種がコバルト、ジルコニウム、バリウムおよびマンガンから選ばれる１種以上からなる請求項１記載の上塗り用水性常乾型塗料組成物。
【請求項３】
前記金属ドライヤーが、樹脂固形分に対して０．０２〜２．８質量％である請求項１または２記載の上塗り用水性常乾型塗料組成物。
【請求項４】
前記塗膜形成性樹脂が、アクリル樹脂、ポリエステル樹脂、ポリウレタン樹脂である、請求項１〜３のいずれかに記載の上塗り用水性常乾型塗料組成物。
【発明の詳細な説明】
【技術分野】
【０００１】
本発明は、水性常乾型塗料組成物、特に下層にさび止め塗膜が存在する上塗り用塗料として好適な水性常乾型塗料組成物に関する。
【背景技術】
【０００２】
従来、建築外装、特に金属屋根材などの金属面に対する塗装には、通常、錆止め塗料を下塗り塗装後、アルキド樹脂系塗料、アクリル樹脂系塗料、ウレタン樹脂系塗料などの上塗り塗料が塗装されている。
【０００３】
上記下塗り塗料および上塗り塗料のいずれも、溶剤型であったが、環境保全や作業環境の観点から上記下塗りおよび上塗り塗料のいずれもが水性塗料に移行している。
【０００４】
特開２００８−６３４３７号公報（特許文献１）には、酸化硬化樹脂、金属ドライヤーおよび含窒素化合物を含み、全溶剤のうち５０重量％以上が脂肪族炭化水素であるものが記載されている。この塗料は上塗り用の塗料ではあるが、有機溶剤を多く含む弱溶剤型と呼ばれる塗料であって、水性塗料ではない。
【０００５】
特開２００３−２８６４３７号公報（特許文献２）には、水性アルキド樹脂を基体樹脂成分とする水性常乾型塗料が記載されている。この水性常乾型塗料は、下塗り上塗り兼用の塗料であって、金属ドライヤーが含まれている。この水性常乾型塗料は、下塗りあるいは上塗りに別の塗料による塗膜を形成しないものであって、この塗料だけで完結する一層タイプの塗料であって、２層別の塗料を塗装する２層タイプとは異なる。また、この塗料は、耐候性が悪い。
【０００６】
特開平１１−７６９３５号公報（特許文献３）には、基材面に、特定のアクリルモノマーを含むアクリルエマルション、（Ｂ）ヒドラジン誘導体及び（Ｃ）顔料を含有する水性常乾型塗料を、塗布する防水塗膜の形成方法が記載されている。この塗料は、耐水付着性、特に水没試験後の付着性（２次付着性）が良くない。
【先行技術文献】
【特許文献】
【０００７】
【特許文献１】特開２００８−６３４３７号公報
【特許文献２】特開２００３−２８６４３７号公報
【特許文献３】特開平１１−７６９３５号公報
【発明の概要】
【発明が解決しようとする課題】
【０００８】
本発明は、酸化重合型塗料の下塗り層を有する場合に用いられる上塗り用の水性常乾型塗料を提供する。本発明の水性常乾型塗料組成物は、下層との耐水付着性、特に２次付着性を改善し、かつ優れた耐候性を提供するものである。
【課題を解決するための手段】
【０００９】
即ち、本発明は、下塗りに酸化重合型塗料を塗装し、上塗りに水性常乾型塗料を塗装する塗装方法に使用する上塗り用水性常乾型塗料組成物であって、該上塗り用水性常乾型塗料が酸化重合型を除く塗膜形成性樹脂および金属ドライヤーを含有し、該金属ドライヤーが樹脂固形分に対して０．０１〜３．０質量％の金属量で配合されることを特徴とする上塗り用水性常乾型塗料組成物を提供する。
【００１０】
前記金属ドライヤーの金属種は、好ましくはコバルト、ジルコニウム、バリウムおよびマンガンから選ばれる１種以上である。
【００１１】
前記金属ドライヤーは、樹脂固形分に対して０．０２〜２．８質量％であるのが好ましい。
【００１２】
前記塗膜形成性樹脂は、好ましくはアクリル樹脂、ポリエステル樹脂、ポリウレタン樹脂である
【発明の効果】
【００１３】
本発明によれば、上塗り用の水性常乾型塗料組成物中に金属ドライヤーが０．０１〜３．０質量％の金属量で含まれる。通常、酸化重合型以外の上塗り塗料に金属ドライヤーが含まれることは無い。金属ドライヤーは、酸化重合する塗料の乾燥過程を促進するために添加する化合物である。従って、金属ドライヤーは、酸化重合型の塗料中に配合するものであり、酸化重合を必要としない上塗りに配合することは基本的に考え難い。
【００１４】
本発明では、酸化重合型塗料から得られる下塗り塗膜の上に形成される酸化重合型以外の上塗り塗料中に金属ドライヤーを配合するものであり、酸化重合型塗料から得られる塗膜との付着性、特に２次付着性が向上する。２次付着性は、下塗り塗膜を形成後、本発明の水性常乾型塗料を塗装した後数日間水没し、その後剥離試験を行った際の付着性を意味する。実施例に２次付着性を測定する詳細な方法を記載する。
【発明を実施するための形態】
【００１５】
上塗り用常乾型塗料組成物
本発明の上塗り水性常乾型塗料用組成物は、塗膜形成性樹脂および金属ドライヤーを含む。また、必要に応じて、種々の添加剤を配合しても良い。
【００１６】
塗膜形成性樹脂
塗膜形成性樹脂としては、例えば、アクリル樹脂、ポリエステル樹脂、ポリウレタン樹脂等を挙げることができる。塗膜形成性樹脂は好ましくはアクリル樹脂である。これらは１種又は２種以上を併用することができる。
【００１７】
上記アクリル樹脂としては、例えば、カルボキシル基含有ビニルモノマー(Ｍ−１)、水酸基含有ビニルモノマー(Ｍ−２)及びその他のビニルモノマー(Ｍ−３)を共重合して得られる。
【００１８】
上記カルボキシル基ビニルモノマー(Ｍ−１)は、１分子中に１個以上のカルボキシル基と１個の重合性不飽和結合とを有する化合物で、例えば、アクリル酸、メタクリル酸、クロトン酸、マレイン酸、イタコン酸等が挙げられる。
【００１９】
上記水酸基含有ビニルモノマー(Ｍ−２)は、１分子中に水酸基と重合性不飽和結合とをそれぞれ１個有する化合物で、この水酸基は主として架橋剤と反応する官能基として作用する。このようなものとしては、アクリル酸又はメタクリル酸と炭素数２〜１０個の２価アルコールとのモノエステル化物が好適であり、例えば、２−ヒドロキシエチルアクリレート、２−ヒドロキシエチルメタクリレート、ヒドロキシプロピルアクリレート、ヒドロキシプロピルメタクリレート等を挙げることができる。
【００２０】
上記その他のビニルモノマー(Ｍ−３)は、上記両モノマー以外のものであって、１分子中に１個の重合性不飽和結合を有する化合物で、例えば、メチルアクリレート、メチルメタクリレート、エチルアクリレート、エチルメタクリレート、プロピルアクリレート、プロピルメタクリレート、ブチルアクリレート、ブチルメタクリレート、２−エチルヘキシルアクリレート、２−エチルヘキシルメタクリレート、シクロヘキシルアクリレート、シクロヘキシルメタクリレート、ラウリルアクリレート、ラアリルメタクリレート等のアクリル酸又はメタクリル酸と炭素数１〜２０の１価アルコールとのモノエステル化物;スチレン、α−メチルスチレン、ビニルトルエン等の芳香族系ビニルモノマー;グリシジルアクリレート、グリシジルメタクリレート等のグリシジル基含有ビニルモノマー;ジメチルアミノエチルアクリレート、ジメチルアミノメタクリレート等の含窒素アルキル(炭素数１〜２０)(メタ)クリレート;アクリル酸アミド、メタクリル酸アミド、ジメチルアクリルアミド、Ｎ,Ｎ−ジメチルプロピルアクリルアミド、Ｎ−ブトキシメチルアクリルアミド、Ｎ−メチロールアクリルアミド、Ｎ−メチロールメタクリルアミド、ジアセトンアクリルアミド等の重合性不飽和結合含有アミド系化合物;塩化ビニル、酢酸ビニル、プロピオン酸ビニル等のビニル化合物;アクリロニトリル、メタクリロニトリル等の重合性不飽和結合含有ニトリル系化合物;ブタジエン、イソプレン等のジエン系化合物等を挙げることができる。上記その他のビニルモノマー(Ｍ−３)は１種又は２種以上を使用することができる。
【００２１】
上記ビニルモノマーの共重合反応は公知の方法で行うことができる。得られるアクリル樹脂は、モノアミンで中和することによって水溶性アクリル樹脂となし、本発明に使用することができる。
【００２２】
また上記アクリル樹脂は、界面活性剤のような分散安定剤の存在下で乳化重合することにより、平均粒子径０.０５〜５.０μmの微粒子状水分散性アクリル樹脂として、本発明の水性常乾型塗料組成物に使用することができる。上記乳化重合せしめるビニルモノマーは、上記モノマー(Ｍ−１)、モノマー(Ｍ−２)、モノマー(Ｍ−３)から選ばれたものが好ましい。さらに必要に応じて重合性不飽和結合を１分子中に２個以上有する多ビニル化合物(Ｍ−４)を少量併用すると粒子内架橋した水分散性アクリル樹脂が得られ、塗膜性能がさらに向上するので好ましい。
【００２３】
上記多ビニル化合物(Ｍ−４)としては、例えば、エチレングリコールジアクリレート、エチレングリコールジメタクリレート、トリエチレングリコールジアクリレート、テトラエチレングリコールジメタクリレート、１,６−ヘキサンジオールジアクリレート、ジビニルベンゼン、トリメチロールプロパントリアクリレート等を挙げることができる。
【００２４】
また、上記水分散性アクリル樹脂をモノアミンで中和したものも本発明に使用することができる。
【００２５】
また、上記水分散性アクリル樹脂としてコア／シェルタイプといわれる多層構造エマルションも有用である。上記エマルションは、水中に分散しているアクリル樹脂微粒子が安定剤ポリマーによって安定化されている水分散体であり、これは、上記アクリル樹脂微粒子をコア部、安定剤ポリマーをシェル部とするコア／シェルタイプのエマルションである。具体的には、最初にカルボキシル基含有ビニルモノマー(Ｍ−１)を全く又は殆ど含有しないビニルモノマー成分を乳化重合し、その後、カルボキシル基含有ビニルモノマー(Ｍ−１)を多量に含んだビニルモノマー成分を加えて乳化重合することによって得られる、このものはモノアミンを用いて中和することによって増粘するので塗装作業性の面からも好ましい。
【００２６】
本発明で使用されるポリエステル樹脂は、多塩基酸と多価アルコールとの重縮合反応で得ることができる。このような多塩基酸としては特に限定されず、例えば、シュウ酸、コハク酸、無水コハク酸、アジピン酸、アゼライン酸、セバシン酸等の直鎖２塩基酸;フタル酸、無水フタル酸、イソフタル酸、テレフタル酸、テトラヒドロ無水フタル酸、ヘキサヒドロフタル酸、ヘキサヒドロ無水フタル酸、テトラブロム無水フタル酸、トリメリット酸、無水トリメリット酸、ピロメリット酸、無水ピロメリット酸等の芳香族脂肪酸;マレイン酸、無水マレイン酸、フマール酸、イタコン酸等の不飽和２塩基酸等を挙げることができる。
【００２７】
またこのような多価アルコールとしては特に限定されず、例えば、エチレングリコール、プロピレングリコール、１,３−ブチレンジオール、１,６−ヘキサンジオール、ジエチレングリコール、ネオペンチルグリコール、トリエチレングリコール等のグリコール類;水素化ビスフェノールＡ、ビスフェノールジヒドロキシプロピルエーテル、グリセリン、トリメチロールエタン、トリメチロールプロパン、ペンタエリスリトール等を挙げることができる。
【００２８】
上記ポリエステル樹脂は、上記多塩基酸及び上記多価アルコールに加えて、常法により分子量調節の目的で１塩基酸又は１価アルコールを適宜使用することができる。
【００２９】
ポリエステル樹脂は、酸価を残して、アミンなどの塩基で中和し、水溶性ポリエステル樹脂にすることにより、本発明で使用することができる。また、界面活性剤を用いて、転相乳化などの一般的な分散方法により、ポリエステル樹脂水分散体を得て、本発明に使用しても良い。
【００３０】
本発明におけるウレタン樹脂は、ポリオール化合物と、分子内に活性水素基と親水基を有する化合物と、有機ポリイソシアネート、場合により鎖伸長剤及び重合停止剤からなるポリマーであり、これを水中に溶解または分散することにより得られるものである。
【００３１】
上記ポリオール化合物としては、水酸基を2つ以上含有しているものであれば特に限定されないが、例えば、エチレングリコール、プロピレングリコール、１，４−ブタンジオール、１，６−ヘキサンジオール、トリメチロールプロパン、グリセリン等の多価アルコール、ポリエチレングリコール、ポリプロピレングリコール、ポリテトラメチレンエーテルグリコール、等のポリエーテルポリオール、アジピン酸、セバシン酸、イタコン酸、無水マレイン酸、フタル酸、イソフタル酸等のジカルボン酸とエチレングリコール、トリエチレングリコール、プロピレングリコール、ブチレングリコール、トリプロピレングリコール、ネオペンチルグリコール等のグリコールから得られるポリエステルポリオール類、ポリカプロラクトンポリオール、ポリブタジエンポリオール、ポリカーボネートポリオール、ポリチオエーテルポリオール等が挙げられる。上記ポリオール化合物は単独または２種類以上併用してもよい。
【００３２】
上記分子内に活性水素基と親水基を有する化合物としては、活性水素とアニオン基｛アニオン基またはアニオン形成性基（塩基と反応してアニオン基を形成するものであり、この場合にはウレタン化反応前、途中または後に塩基で中和することによってアニオン基に変える）｝を含有する化合物として公知のもの（例えば、特公昭４２−２４１９２号公報明細書および特公昭５５−４１６０７号公報明細書に記載のもの、具体例としてはα，α−ジメチロールプロピオン酸、α，α−ジメチロール酪酸など）、分子内に活性水素とカチオン基を有する化合物として公知のもの（例えば、特公昭４３−９０７６号公報明細書に記載のもの）および分子内に活性水素とノニオン性の親水基を有する化合物として公知のもの（例えば、特公昭４８−４１７１８号公報に記載のもの、具体的には、ポリエチレングリコール、アルキルアルコールアルキレンオキシド付加物など）が挙げられる。
【００３３】
上記有機ポリイソシアネートとしては、分子中に２個以上のイソシアネート基を有するものであれば特に限定されないが、例えば、１，４−テトラメチレンジイソシアネート、１，６−ヘキサメチレンジイソシアネート、２，２，４−トリメチルヘキサメチレンジイソシアネート、３−イソシアネートメチル−３，５，５−トリメチルシクロヘキシルイソシアネート、ジシクロヘキシルメタン−４，４’−ジイソシアネート、メチルシクロヘキシル−２，４−ジイソシアネート、メチルシクロヘキシル−２，６−ジイソシアネート、キシリレンジイソシアネート、１，３−ビス（イソシアネート）メチルシクロヘキサン、テトラメチルキシリレンジイソシアネート、トランスシクロヘキサン−１，４−ジイソシアネート、リジンジイソシアネート等の脂肪族ジイソシアネート類、２，４−トルイレンジイソシアネート、２，６−トルイレンジイソシアネート、ジフェニルメタン−４，４’−ジイソシアネート、１，５’−ナフテンジイソシアネート、トリジンジイソシアネート、ジフェニルメチルメタンジイソシアネート、テトラアルキルジフェニルメタンジイソシアネート、４，４’−ジベンジルジイソシアネート、１，３−フェニレンジイソシアネート等の芳香族ジイソシアネート類、リジンエステルトリイソシアネート、トリフェニルメタントリイソシアネート、１，６，１１−ウンデカントリイソシアネート、１，８−ジイソシアネート−４，４−イソシアネートメチルオクタン、１，３，６−ヘキサメチレントリイソシアネート、ビシクロヘプタントリイソシアネート等のトリイソシアネート類等が挙げられる。また、これらのポリイソシアネート化合物のダイマー、トリマー（ イソシアヌレート結合） で用いられてもよく、また、アミンと反応させてビウレットとして用いてもよい。更に、これらのポリイソシアネート化合物と、ポリオールを反応させたウレタン結合を有するポリイソシアネートも用いることができる。
【００３４】
鎖伸長剤としては、活性水素基を2つ以上含有していれば特に限定されないが、例えば、低分子ポリオール、ポリアミン、水があげられる。
【００３５】
低分子ポリオールとしては、エチレングリコール、プロピレングリコール、１，４−ブタンジオール、３−メチルペンタンジオール、２−エチル−１，３−ヘキサンジオールおよびトリメチロールプロパンなどが挙げられる。
【００３６】
ポリアミンとしては、エチレンジアミン、ヘキサメチレンジアミン、ジエチレントリアミン、ヒドラジン、キシリレンジアミン、イソホロンジアミン等が挙げられる。
【００３７】
重合停止剤としては、分子内に活性水素を１個有する化合物、またはモノイソシアネート化合物が挙げられる。
【００３８】
分子内に活性水素を１個有する化合物としては、例えば、モノアルコール（例えば、メタノール、ブタノール、オクタノールなどのアルキルアルコール、アルキルアルコールアルキレンオキサイド付加物など）または、モノアミン（例えば、ブチルアミン、ジブチルアミンなどのアルキルアミンなど）が挙げられる。
【００３９】
モノイソシアネート化合物としては、例えば、メチルイソシアネート、エチルイソシアネート、プロピルイソシアネート、ブチルイソシアネート、ラウリルイソシアネート、シクロヘキシルイソシアネート、フェニルイソシアネート、トリレンイソシアネートなどが挙げられる。
【００４０】
ウレタン樹脂を製造する際の反応方法は、各成分を一度に反応させるワンショット法または段階的に反応させる多段法｛活性水素含有化合物の一部（たとえば高分子ポリオール）とポリイソシアネートを反応させてＮＣＯ末端プレポリマーを形成したのち活性水素含有化合物の残部を反応させて製造する方法｝のいずれの方法でもよい。合成反応は通常４０〜１４０℃、好ましくは６０〜１２０℃で行われる。反応を促進させるため通常のウレタン化反応に用いられるジブチルスズラウレ−ト、オクチル酸スズ等のスズ系あるいはトリエチレンジアミン等アミン系の触媒を使用してもよい。また上記反応は、イソシアネートに不活性な有機溶剤（たとえばアセトン、トルエン、ジメチルホルムアミドなど）の中で行ってもよく、反応の途中または反応後に該溶剤を加えてもよい。
【００４１】
本発明におけるウレタン樹脂は、公知の方法（アニオン形成性基の場合は塩基で中和してアニオン基を形成する方法、カチオン形成性基の場合は４級化剤でカチオン基を形成する方法や酸で中和してカチオン基を形成する方法）で処理した後、水中に溶解することによりウレタン樹脂が得られるものである。
【００４２】
上記の水中に溶解する工程は特に限定されず、上記反応後でも多段法の途中の段階でも良い。例えば、ＮＣＯ末端プレポリマーの段階で水中に溶解するときは水および／またはポリアミンで鎖伸長しながら水中に溶解することにより水性ウレタンポリマー（Ｃ）が得られる。また、イソシアネートに不活性な有機溶剤を使用した場合、水中に溶解した後に脱溶剤を行っても良い。
【００４３】
金属ドライヤー
本発明の水性常乾型塗料組成物は、金属ドライヤーを含んでいる。この金属ドライヤーは不飽和結合を架橋させるための働きをするものである。上記金属ドライヤーとしては、通常、塗料用として慣用されているものであればいずれでもよいが、そのうちでも特に代表的なものとしてはコバルト、バリウム、バナジウム、マンガン、セリウム、鉛、鉄、カルシウム、亜鉛、ジルコニウム、セリウム、ニッケルもしくは錫などのナフテン酸塩、オクチル酸塩などを挙げることができる。
【００４４】
金属ドライヤーは、水性塗料組成物の樹脂固形分対して、０．０１〜３．０質量％の範囲の金属量に設定することができる。金属ドライヤーの金属量が０．０１質量％より少ないと、下層の酸化重合型塗膜との付着性が悪くなる。逆に、金属ドライヤーの金属量が３．０質量％より多いと、塗装肌などの基本性能が損なわれる。金属ドライヤーは、樹脂固形分に対して、好ましくは０．０１〜２．９質量％、より好ましくは０．０２〜２．８質量％の金属量で配合される。
【００４５】
本発明の水性常乾型塗料組成物は、先に述べたように、必要に応じて、種々の添加剤を含んでいても良い。
【００４６】
その他の成分
本発明における水性塗料組成物は、上記成分に加えて、必要に応じた他の成分を含んでもよい。他の成分として、例えば、顔料、意匠材料（砂、硅砂、カラーサンド、ビーズ、カラーチップ、鉱物チップ、ガラスチップ、木質チップおよびカラービーズなど）、他の水性樹脂、造膜助剤、表面調整剤、防腐剤、防かび剤、消泡剤、光安定剤、紫外線吸収剤、酸化防止剤、ｐＨ調整剤などが挙げられる。
【００４７】
顔料としては、特に限定されず、例えば、アゾキレート系顔料、不溶性アゾ系顔料、縮合アゾ系顔料、モノアゾ系顔料、ジスアゾ系顔料、ジケトピロロピロール系顔料、ベンズイミダゾロン系顔料、フタロシアニン系顔料、インジゴ系顔料、チオインジゴ系顔料、ペリノン系顔料、ペリレン系顔料、ジオキサン系顔料、キナクリドン系顔料、イソインドリノン系顔料、ナフトール系顔料、ピラゾロン系顔料、アントラキノン系顔料、アンソラピリミジン系顔料、金属錯体顔料などの有機系着色顔料；黄鉛、黄色酸化鉄、酸化クロム、モリブデートオレンジ、ベンガラ、チタンイエロー、亜鉛華、カーボンブラック、二酸化チタン、コバルトグリーン、フタロシアニングリーン、群青、コバルトブルー、フタロシアニンブルー、コバルトバイオレットなどの無機系着色顔料；マイカ顔料（二酸化チタン被覆マイカ、着色マイカ、金属メッキマイカ）；グラファイト顔料、アルミナフレーク顔料、金属チタンフレーク、ステンレスフレーク、板状酸化鉄、フタロシアニンフレーク、金属メッキガラスフレーク、その他の着色、有色偏平顔料；酸化チタン、炭酸カルシウム、硫酸バリウム、炭酸バリウム、珪酸マグネシウム、クレー、タルク、シリカ、焼成カオリンの体質顔料などを挙げることができる。
【００４８】
水性塗料組成物が顔料を含む場合は、水性塗料組成物の固形分に対する顔料質量濃度（ＰＷＣ）が５〜７０質量％の範囲内であることが好ましい。上記ＰＷＣが５質量％未満であると、下地隠蔽性が劣り、上記ＰＷＣが７０質量％を超えると、耐侯性が低下するおそれがある。顔料質量濃度（ＰＷＣ）は２０〜４５質量％であることがより好ましい。
【００４９】
本発明の水性常温型塗料組成物は、その塗装方法および乾燥条件については特に限定されず、一般によく知られたものをそれぞれ適用することが可能である。また、本発明の塗料組成物は種々の用途に利用可能であるが、特に常温乾燥から強制乾燥条件で優れた性能を発揮する。なお、強制乾燥とは、通常８０℃程度の加熱を意味するものであるが、例えば、１５０℃程度までの加熱であってもよい。
【００５０】
下塗り用酸化重合型塗料
下塗り用酸化重合型塗料は、アルキド系塗料組成物からなり、このアルキド系塗料組成物は不飽和脂肪酸に由来する樹脂を有している。アルキド系塗料組成物は、上記成分以外に通常、顔料成分および金属ドライヤーを含有する。
【００５１】
上記顔料成分として、例えば、二酸化チタン、カーボンブラック、弁柄、フタロシアニンブルー等の着色顔料、炭酸カルシウム、タルク、マイカ、クレー等の体質顔料、さらに防錆顔料等が挙げられる。
【００５２】
上記金属ドライヤーは、上塗り水性常乾型塗料用組成物で説明したものを用いることができる。
【００５３】
また、アルキド系塗料組成物は、さらに、塗料用添加剤を含有していてもよい。上記塗料添加剤として、石油樹脂ワニス、有機溶剤、紫外線吸収剤、光安定剤、粘性調整剤、表面調整剤、酸化防止剤、塗料皮貼り防止剤、防かび剤、防藻剤、可塑剤、消泡剤等を挙げることができる。上記塗料用添加剤は、塗料組成物中、通常０．１〜１０質量％の量で使用される。
【００５４】
被塗物
本発明の水性常乾型塗料組成物を適用する被塗物としては、酸化重合型塗料が塗布されていれば、特に限定されず、例えば、鉄、ステンレス等及びその表面処理物等の金属基材、石膏類等のセメント基材、ポリエステル類、アクリル類等のプラスチック系基材等を挙げることが出来る。また、これらの基材からなる建材、構造物等の建築用各種被塗物、自動車車体、部品等の自動車工業用各種被塗物、電化製品、電子部品等の工業用分野の各種被塗物を挙げることが出来る。また、本発明の水性塗料組成物は上記の各被塗物の改装時にも塗布することができる。
【実施例】
【００５５】
本発明を実施例により更に詳細に説明する。本発明は、これら実施例に限定されるものと解してはならない。実施例中、％または部は特に指示しない限り、質量に基づく。
【００５６】
塗料製造例１
顔料分散剤としてＤＩＳＰＥＲ  ＢＹＫ−１９０（ビックケミー社製から市販）３．００部、白色塗料用の顔料として酸化チタン（商品名：ＴＩＰＡＱＵＥ  ＣＲ−９５、石原産業社製）２０．００部、脱イオン水４．００部からなる分散ペーストに、アクリル樹脂エマルション(中央理科工業株式会社から市販のＥＳ−８５、不揮発分（ＮＶ）５０％)を５２．００部、造膜助剤としてトクソルを３．１０部、防腐剤としてバイオカット  ＡＦ−４０（日本曹達社製）を０．０５部、防汚剤としてベストサイド２０１を０．０３部  ｐＨ調整剤として２５％アンモニア水を０．１０部、増粘剤としてプライマル  ＡＳＥ−６０（ローム・アンド・ハース社製）を２．００部、金属ドライヤーとしてＣｏ−ＮＡＰＨＴＨＥＮＡＴＥ  ６％（ＤＩＣ社製）を０．２０部、消泡剤としてＢＹＫ−０２４（ビックケミー社製）を０．２０部混合して水性塗料組成物を得た。
【００５７】
塗料製造例２〜１４
水性塗料組成物を下記表１に記載の配合成分を用いて、上記塗料製造例１と同様に作成した。
【００５８】
【表１】
2015189792.tif 000002
【００５９】
表１中で使用したメイン樹脂およびドライヤーは以下を使用した。
アクリル樹脂エマルション
ＨＳ−５１０：中央理科工業株式会社製アクリル樹脂エマルション、不揮発分（ＮＶ）５０％。
ハイドランＷＬＳ−２１０：ＤＩＣ社製アクリル樹脂エマルション、ＮＶ３５％。
ＳＩＦＣＬＥＡＲ  Ｆ１０２：ＪＳＲ株式会社製アクリル樹脂エマルション、ＮＶ４７％。
ドライヤー
Ｃｏ−ＮＡＰＨＴＨＥＮＡＴＥ６％：ＤＩＣ社製ドライヤー。
ＤＩＣＮＡＴＥ１０００：ＤＩＣ社製ドライヤー。
ＤＩＣＮＡＴＥ１０００Ｗ：ＤＩＣ社製ドライヤー。
１２％Ｚｒ−ＯＣＴＯＡＴＥ：ＤＩＣ社製ドライヤー。
Ｂａ−ＯＣＴＯＡＴＥ１５％：ＤＩＣ社製ドライヤー。
Ｍｎ−ＮＡＰＨＴＨＥＮＡＴＥ６％：ＤＩＣ社製ドライヤー。
【００６０】
実施例１
基材として磨き鋼板を用い、その上に下塗り酸化重合型塗料として１液ハイポンファインデクロ（日本ペイント社製）をエアスプレーで乾燥膜厚５０μｍに塗装し、１日乾燥した。
【００６１】
（耐酸化重合さび止め塗膜に対する二次付着性方法）
次いで、上塗り塗料として上記で作成した製造例１の水性塗料を乾燥膜厚６０μｍになるように刷毛塗り塗装した。塗装後、２３℃で湿度５０％の条件の恒温恒湿部屋で７日間養生した。その後、２３℃の条件下に、で没水試験を開始した。没水から７日後に水から引き上げ、５分後に碁盤目テープ剥離試験を実施した。カット幅や合格基準はＪＩＳ規定の付着試験と同様に行った（ＪＩＳ  Ｋ５６００−５−６）。試験の結果、分類０および１を良と判定し、分類２〜５を不良と判定した。
【００６２】
実施例２〜３３および比較例１〜９
下塗り塗料と上塗り塗料の組み合わせを表２に記載するように変更すること以外は実施例１と同様に塗装し、その後実施例１と同様に付着性（耐酸化重合さび止め塗膜に対する２次付着性）試験を行った。
上記付着試験の結果を表２〜４に示す。
【００６３】
【表２】
2015189792.tif 000003
【００６４】
【表３】
2015189792.tif 000004
【００６５】
【表４】
2015189792.tif 000005
【００６６】
上塗り塗料は、製造例の番号を記載した。
下塗り塗料は、使用塗料は以下の通りである。
塗料Ａ：日本ペイント株式会社製１液ハイポンファインデクロ
塗料Ｂ：日本ペイント株式会社製速乾ＰＺヘルゴン
塗料Ｃ：関西ペイント株式会社製アクアマックスＥＸ
【００６７】
上記実施例および比較例の結果から明らかなように、金属ドライヤーを所定量配合した水性常乾型塗料は、下地の酸化重合型塗料の塗膜との付着性（２次付着性）が優れている。しかし、塗料製造例１４の塗料は、金属ドライヤーの配合量が多く、塗膜の肌が不良であったので没水試験を実施していない。塗料製造例１３の塗料は金属ドライヤーの配合量が少なく、また塗料製造例１２の塗料は金属ドライヤーを含んでいないので、下地塗料との耐酸化重合さび止め塗膜に対する二次付着性が悪くなっている。
【産業上の利用可能性】
【００６８】
本発明の水性常乾型塗料組成物は、下地に酸化重合型塗料による塗膜を有する場合に、水没後の付着性（２次付着性）が大きく向上する。本発明の水性常乾型塗料組成物は、酸化重合型塗料による塗膜を下地とする場合の上塗り塗料として有用である。